(57)【特許請求の範囲】
【請求項１】
ロール圧延により成形加工された、凸部先端の曲率半径が０．２ｍｍ以下である連続するとともに流体に直接接する凹凸溝を、少なくとも片面に備えることを特徴とする流体抵抗低減用金属シート。
【請求項２】
厚みが３．０ｍｍ以下であり、かつ表面が不錆性を有する請求項１に記載された流体抵抗低減用金属シート。
【請求項３】
前記凹凸溝の深さが０．０１ｍｍ以上１．０ｍｍ以下であり、かつ該凹凸溝の間隔が０．０２ｍｍ以上２．０ｍｍ以下である請求項１又は請求項２に記載された流体抵抗低減用金属シート。
【請求項４】
前記凹凸溝の形成方向に沿った方向の表面平均粗さが１μｍ以下である請求項１に記載された流体抵抗低減用金属シート。
【請求項５】
請求項１から請求項４までのいずれか１項に記載された流体抵抗低減用金属シートを、流体中を相対的に移動する物体の表面に装着することによって流体抵抗を低減することを特徴とする流体抵抗低減方法。
【発明の詳細な説明】
【技術分野】
【０００１】
本発明は、金属シートおよび流体抵抗低減方法に関する。本発明は、例えば、流体中を移動走行する物体の表面、あるいは流体が流動する物体の表面に、貼付あるいは固定することによって流体と物体の表面との間に生じる流体抵抗を低減することができる金属シートおよびこれを用いた流体抵抗低減方法に関する。
【背景技術】
【０００２】
物体が流体中を移動する場合や、流体が物体の固体壁の表面を流動する場合には、流体と物体の表面との間に摩擦抵抗（流体抵抗）が発生する。この流体抵抗は、物体の移動の高速化あるいは流体の高効率移送化の障害となるため、古くからこの流体抵抗を低減する方法が検討されてきた。
【０００３】
流体抵抗は、物体の固体壁に形成される流速勾配が大きい境界層内における粘性抵抗と、境界層内に発生する乱れ（渦）とによるエネルギーの散逸に起因する。したがって、境界層を制御することにより壁面摩擦抵抗を抑制することが可能である。近年、壁近傍の微細渦構造の解明が進むとともに壁近傍の乱流境界層を積極的に制御しようとする試みがなされている。これは、この境界層を制御することによって、壁面との摩擦抵抗や乱れ（渦）によるエネルギー消散を抑制しようとするものである。
【０００４】
壁面摩擦抵抗の低減法は、流体へ物質を添加することによりその機能を発生させる方法（非特許文献１参照）と、壁面の加工による方法（非特許文献２）とに分けられる。
流体へ物質を添加することによる方法は，トムズ効果に代表される高分子溶液の他に、界面活性剤、植物粘液、繊維質、微細固体粒子さらにはマイクロバブル等があり、特に液体に対して効果がある。しかし、マイクロバブルの注入以外の方法には、添加する物質の劣化や排液の環境問題等があるため、その適用範囲が限定される。
【０００５】
一方、壁面の加工による方法は、古くは境界層内に微小体を設置するＬＥＢＵ（Large Eddy Braking Up System）に始まり、ランダム微小突起、リブレット、植毛、ポリマー塗布、柔軟弾性壁、撥水壁さらには振動壁等が提案されている。この方法は、液体および気体の双方に効果があり、その応用範囲も広いため、近年、各方面で検討されている。特にリブレットに関しては、１９７０年代に米国ＮＡＳＡにおける航空機の燃料費節減を目的にした研究開発の中から生まれたものであり（非特許文献３）、その後に多くの研究者により流体抵抗低減機構および形状の最適化が図られている。リブレットの形状は、Ｖ字形（三角形）やＵ字形（半円形）を主体として、数百種もが考案されている（非特許文献４）。
【０００６】
また、特許文献１には、ダイ押出あるいは型押によりリブレットを成形加工した有機系材料からなるシートを、走行体あるいは流路へ貼付することによって流体抵抗を低減する発明が開示されている。
【０００７】
さらに、特許文献２には、流れ方向に延びる糸状体を一定間隔で多数設けることによって流体抵抗を低減する乱流抵抗低減装置が開示されている。
【特許文献１】特開昭６１−２７８５００号公報
【特許文献２】特開平０１−２４７２９６号公報
【非特許文献１】Gyr, A. and Bewersdorff,  H.-W.:Drag Reduction of Turbulent Flows by Additives, Kluwer Academic Publishers, (1995).
【非特許文献２】薄井洋基，鈴木洋：新世紀における抵抗低減技術の躍進，日本機械学会論文集（Ｂ編），67巻658号(2001), 1305．
【非特許文献３】Walsh,  M.J.:Riblets  as a Viscous  Drag Reduction  Technique，AIAA J., Vol．21 No．4（1983）, 485．
【非特許文献４】Bechert,D.W.,  Bruse,M.,  Hage,W.,  Van-der-Hoeven,  J.G.T. and Hoppe,  G.:Experiments on drag-reducing  surfaces and their optimization  with an adjustable geometry，J. Fluid Mechanics,  Vol．338（1997），59．
【発明の開示】
【発明が解決しようとする課題】
【０００８】
しかし、特許文献１により開示されたリブレットを成形加工したシートは、有機系材料からなるため、強度、熱さらには経時劣化の問題がある。また、走行体の表面に貼付して使用する場合にも、その取り扱いや手入れ等に細心の注意が要求される。実際に航空機へ適用されて燃料費の低減効果があることが確認されたものの、流体抵抗低減効果を維持するためのメンテナンス費用が嵩んでしまい、現時点では実用化できない。
【０００９】
一方、特許文献２により開示された乱流抵抗低減装置における糸状体を一定間隔で形成することは難しい。特許文献２ではこの糸状体を、塗装あるいは表面加工によって形成する旨開示しているが、塗装により形成したのでは強度、熱さらには経時劣化の問題を払拭できず、また表面加工法により形成したのではコストが嵩む。
【課題を解決するための手段】
【００１０】
本発明は、ロール圧延により成形加工された、凸部先端の曲率半径が０．２ｍｍ以下である連続するとともに流体に直接接する凹凸溝を、少なくとも片面に備えることを特徴とする流体抵抗低減用金属シートである。
この本発明に係る流体抵抗低減用金属シートは、（ａ）厚みが３．０ｍｍ以下であり、かつ表面が不錆性を有すること、（ｂ）凹凸溝の深さが０．０１ｍｍ以上１．０ｍｍ以下であり、かつ凹凸溝の間隔が０．０２ｍｍ以上２．０ｍｍ以下であること、又は（ｃ）凹凸溝の形成方向に沿った方向の表面平均粗さが１μｍ以下であることが、それぞれ望ましい。
【００１１】
別の観点からは、本発明は、これらの本発明に係る流体抵抗低減用金属シートを、流体中を相対的に移動する物体の表面に装着することによって流体抵抗を低減することを特徴とする流体抵抗低減方法である。
【発明の効果】
【００１２】
本発明に係る金属シートは、ロール成形により簡単に低コストで製造することができる。そして、この金属シートを、流体と相対速度を持って移動する固体壁へ適用することによって、流体抵抗を低減することができる。
【発明を実施するための最良の形態】
【００１３】
以下、本発明を実施するための最良の形態を、添付図面を参照しながら詳細に説明する。
はじめに本発明が完成した経緯を簡単に説明する。上述した特許文献１、２により開示された発明の課題を解決するために、流体抵抗を低減することができる形状（以下、「流体抵抗低減形状」という）を金属シートへ形成加工することを想到した。
【００１４】
耐腐食性又は耐壊食性材料としては、ステンレス鋼等の不錆性鋼を用いる方法や鉄系材料にＣｒあるいはＮｉ等のめっきを施す方法が望ましい。また、軽量化の観点からは、アルミニウムやジュラルミン、チタンやチタン合金等の非鉄系金属材料を用いることが望ましい。
【００１５】
ここで、チタンは、難加工材であるためにその加工法の点で問題があるものの、耐腐食や耐壊食性の観点からチタンあるいはチタン合金を用いることが望ましい。
次に、金属シートに微細な流体抵抗低減形状を成形加工する方法としては、機械加工、プレス、ロール圧延の他に例えばエッチング等の化学的加工等が考えられる。しかし、この流体抵抗低減形状はシート状の材料への一方向（流れ方向）に連続した微細形状であることから、その加工の生産性およびコストを勘案すると、ロールによる圧延加工を採用することが最も望ましい。
【００１６】
しかし、ロールによる圧延加工は、機械加工と比較すると、微細形状への加工精度は劣る。特に、凹凸溝の凹部および凸部先端の形状精度は、機械加工と比較すると、低いものとなる。
【００１７】
そこで、例えばリブレット等の凹凸溝を有する微細形状の加工精度が、流体抵抗の低減効果に及ぼす影響を調べた。図１は、この調査に用いた装置１の概略を模式的に示す説明図である。
【００１８】
図１に示すように、断面が、１００ｍｍ×２０ｍｍで長さ約４ｍの矩形流路２における両側の長辺壁の全面に、凹凸溝等の微細形状を圧延加工した厚さ０．５〜１．５ｍｍの金属シートを貼付し、その矩形流路２に清水を流したときの圧力損失を測定した。
【００１９】
水タンク３に収容された清水は、遠心式ポンプ４により流量調節弁５及び電磁流量計６を通り矩形流路２に流送され、圧力計７により圧力および圧力損失を測定された後、水タンク３に戻る。流体抵抗低減を評価するための圧力損失は、矩形流路２内において流れが安定するために必要な助走距離約２ｍを取った後で測定した。
【００２０】
図２には、矩形流路２の横断面形状を示す。同図に示すように、矩形流路２は、アルミニウム製の天板８ａ、底板８ｂとサイドブロック９とを、Ｏリング１０を介してボルト１１により締結することにより、形成される。圧力損失測定タップ１２は、サイドブロックに径２ｍｍの孔を一定間隔で穿って設けた。
【００２１】
測定に先立ち、まず、この装置１で流体摩擦抵抗の評価を適正に行うことができることを確認するために、表面が平滑な金属シートを、矩形流路２における両側の長辺壁の全面に貼付した時の圧力損失を測定し、次式で表される摩擦係数ｆとレイノルズ数Ｒｅとの関係で整理した。
【００２２】
【数１】
0004622845.tif 000002
【００２３】
ただし、（１）式及び（２）式において、Ｄｈ：水力平均径（ｍ）＝２ＷＨ／（Ｗ＋Ｈ）、Ｗ：矩形流路幅（ｍ）、Ｈ：矩形流路高さ（ｍ）、ｄＰ／Ｌ：圧力損失（Ｐａ／ｍ）、Ｖｍ：平均流速（ｍ／ｓ）、ρ：流体の密度（ｋｇ／ｍ３）、μ：流体の粘度（Ｐａ・ｓ）である。
【００２４】
結果を図３にグラフで示す。このグラフに示すように、摩擦係数ｆとレイノルズ数Ｒｅとの関係は、ムーディー線図における流体力学的に滑らかなｋｅ／Ｄ＝０（ｋｅ：絶対粗さ（ｍ）、Ｄ：管径または水力平均径（ｍ））の曲線とよく一致している。このことから、この装置１により流体摩擦抵抗の評価を適正に行うことができることを確認した。
【００２５】
図４は、第１の実施例として、高さｈが１７５μｍ、ピッチｐが３４８μｍの三角形のリブレットを圧延加工により形成した厚さ０．５ｍｍのチタンシートを矩形流路２における両側の長辺壁の全面に貼付した場合の流体抵抗を測定した結果を、上述した方法により整理して示すグラフである。
【００２６】
図４にグラフで示すように、摩擦係数ｆは、レイノルズ数Ｒｅが８×１０４以下の範囲において流体力学的に滑らかな面の摩擦係数よりも小さくなっている。このことから、このリブレットを圧延したチタンシートは流体抵抗の低減効果を有することがわかる。
【００２７】
図５は、第２の実施例として、高さｈが６４μｍ、ピッチｐが１９９μｍの三角形のリブレットを圧延加工により形成した厚さ０．８ｍｍのステンレススチールシートを矩形流路２における両側の長辺壁の全面に貼付した場合の流体抵抗を、第１の実施例と同様の方法により測定整理したグラフである。
【００２８】
図５に示すように、摩擦係数ｆは、レイノルズ数Ｒｅが２×１０５以下の範囲において流体力学的に滑らかな面の摩擦係数よりも小さくなっている。このことから、このリブレットを圧延したステンレススチールシートにおいても流体抵抗の低減効果を有することがわかる。
【００２９】
図６は、第３の実施例として、高さｈが７８μｍ、ピッチｐが１４９μｍの三角形のリブレットを圧延加工により形成した厚さ１．５ｍｍのアルミニウムシートを矩形流路２における両側の長辺壁の全面に貼付した場合の流体抵抗を、第１の実施例と同様の方法により測定整理したグラフである。
【００３０】
図６に示すように、摩擦係数ｆは、レイノルズ数Ｒｅが１．５×１０５以下の範囲において流体力学的に滑らかな面の摩擦係数よりも小さくなっている。このことから、このリブレットを圧延したステンレススチールシートにおいても流体抵抗の低減効果を有することがわかる。
【００３１】
図７は、第４の実施例として、高さｈが３４２μｍ、ピッチｐが６０７μｍの三角形のリブレットを圧延加工により厚さ０．８ｍｍのスチールに形成した後、クロムめっき施したシートを矩形流路２における両側の長辺壁の全面に貼付した場合の流体抵抗を、第１の実施例と同様の方法により測定整理したグラフである。
【００３２】
図７に示すように、摩擦係数ｆは、レイノルズ数Ｒｅが５×１０４以下の範囲において流体力学的に滑らかな面の摩擦係数よりも小さくなっている。このことから、このリブレットを圧延したステンレススチールシートにおいても流体抵抗の低減効果を有することがわかる。
【００３３】
以上のように母材材質は何であれ、リブレットを形成することにより流体抵抗の低減効果が得られることがわかった。しかし、流体抵抗低減効果は、リブレットにより異なり、本発明者らは、この要因を種々検討した結果、リブレット凸部先端の形状に依存することを突き止めた。
【００３４】
図８は、この金属シートの表面に形成されたリブレットの形状および凸部先端の形状を粗さ測定器により測定した結果の一例を示すグラフである。
同図にグラフで示すように、このリブレットは圧延加工により形成されているため、リブレットの形状は、巨視的には三角形状であるが、微視的には、図８における拡大図に示すように凸部（頂点）の先端が丸みを帯びた三角形状となっている。本実施の形態では、圧延加工では、凸部の先端がこのように丸みを帯びる。
【００３５】
そこで、図９（ａ）〜図９（ｅ）に示す種々の凹凸溝形状を圧延加工により形成した各種金属シートを用いて、上述した方法によって流体抵抗の低減効果に及ぼす凹凸形状の影響を測定した。
【００３６】
表１には、測定した凹凸溝形状の寸法および形状（高さｈ（μｍ）、ピッチｐ（μｍ）、図９（ａ）〜図９（ｅ）の形状、凸部先端の曲率半径（μｍ））をまとめて、最大流体抵抗低減率（％）とともに示す。
【００３７】
【表１】
0004622845.tif 000003
【００３８】
表１に示すように、流体抵抗低減効果が発現するレイノルズ数Ｒｅは、凹凸溝の高さｈ及びピッチｐにより異なるが、流体抵抗の低減率は、凹凸溝の凹部形状には関係せず、凸部先端の曲率半径に支配される。
【００３９】
しかも、この測定範囲である凸部の高さｈ：１２〜１０５０μｍ、ピッチｐ：２３〜１８０３μｍの凹凸溝に対して、レイノルズ数Ｒｅ：６×１０３〜４×１０５の範囲では、最大の流体抵抗低減率は、凸部先端の曲率半径Ｒと凹凸溝の高さｈやピッチｐとの相対値ではなくて、凸部先端の曲率半径Ｒの絶対値との相関が最も強い。この結果を図１０にグラフで示す。図１０にグラフで示すように、凹凸溝の凸部の先端半径が２００μｍ以下であれば、凹部形状によらずに流体抵抗の低減効果が得られる。
【００４０】
したがって、本実施の形態の金属シートは、ロール圧延により成形加工された、凸部先端の曲率半径が０．２ｍｍ以下である連続する凹凸溝を、少なくとも片面に備えるものとした。
【００４１】
ここで、本実施例では厚さ０．５〜１．５ｍｍの金属シートを用いたが、金属シートのとしては、厚さに対する幅が小さいものであるが、一般的にはその比が０．０５以下のものである。冷延金属板では、その厚さが３ｍｍ以下が一般的である。また、材質としては、本実施例では、チタン、ステンレススチール、アルミニウム、クロムめっきスチールの場合を述べたがこれに限定されるものでなく、不錆性鋼、鉄系材料への不錆性金属のめっき、非鉄系金属等であればよい。
【００４２】
凹凸溝の形状は、図９（ａ）〜図９（ｅ）に示すものを基本とするが、これらに限定されるものではない。凹凸溝の寸法は、本例で流体抵抗の低減効果を確認することができた凹凸溝の高さ：１０〜１０００μｍ、かつピッチ：２０〜２０００μｍの範囲とした。また、当然のことながら、流れに沿った凹凸溝の表面は滑らかなほどよく、この面が粗くなると摩擦抵抗が増大し、凹凸溝による流体抵抗の低減効果がなくなる。したがって、この面の平均粗さは１μｍ以下であることが望ましい。
【００４３】
なお、以上の各実施の形態の説明では、本実施の形態の金属シートを、矩形流路の内壁面へ貼付することにより流体抵抗を低減する場合を示したが、本発明はこの場合に限定されるものではなく、各種断面形状の管路やオープンダクトへの貼付以外にも、例えば船舶、列車、自動車、水中および空中航走体さらには高速回転体等固体壁等と流体とが相対速度を持って移動する物体に対しても、同様に装着することにより、流体抵抗を低減することができる。
【図面の簡単な説明】
【００４４】
【図１】凹凸溝を有する微細形状の加工精度が、流体抵抗の低減効果に及ぼす影響の調査に用いた装置の概略を模式的に示す説明図である。
【図２】図１に示す装置における矩形流路の横断面形状を模式的に示す説明図である。
【図３】図１に示す装置の矩形流路の両側の長辺壁の全面に、平滑な金属シートを貼付した時の圧力損失を測定し、摩擦係数とレイノルズ数との関係を整理して示すグラフである。
【図４】第１の実施例として、図１に示す装置の矩形流路における両側の長辺壁の全面に、リブレットを圧延加工により形成したチタンシートを貼付した時の圧力損失を測定し、摩擦係数とレイノルズ数との関係を整理して示すグラフである。
【図５】第２の実施例として、図１に示す装置の矩形流路における両側の長辺壁の全面に、リブレットを圧延加工により形成したステンレススチールシートを貼付した時の圧力損失を測定し、摩擦係数とレイノルズ数との関係を整理して示すグラフである。
【図６】第３の実施例として、図１に示す装置の矩形流路における両側の長辺壁の全面に、リブレットを圧延加工により形成したアルミニウムシートを貼付した時の圧力損失を測定し、摩擦係数とレイノルズ数との関係を整理して示すグラフである。
【図７】第４の実施例として、図１に示す装置の矩形流路における両側の長辺壁の全面に、スチールにリブレットを圧延加工した後クロムめっきを施したシートを貼付した時の圧力損失を測定し、摩擦係数とレイノルズ数との関係を整理して示すグラフである。
【図８】金属シートの表面に形成されたリブレットの形状および凸部先端の形状を粗さ測定器により測定した結果の一例を示すグラフである。
【図９】実施の形態において、金属シートに圧延加工により形成した種々の凹凸溝形状を示すグラフである。
【図１０】第１〜４の実施例において、流体抵抗低減率に及ぼす凸部先端半径の影響を示すグラフである。
【図１】
0004622845.tif 000004
【図２】
0004622845.tif 000005
【図３】
0004622845.tif 000006
【図４】
0004622845.tif 000007
【図５】
0004622845.tif 000008
【図６】
0004622845.tif 000009
【図７】
0004622845.tif 000010
【図８】
0004622845.tif 000011
【図９】
0004622845.tif 000012
【図１０】
0004622845.tif 000013